(57)【特許請求の範囲】
【請求項１】
隣接する外壁ボードの相対向する端縁部に、両端縁部間に跨るように継目処理材が接着され、該継目処理材と前記外壁ボードの表面に跨ってその上側に外装塗膜層が施された外壁ボード継目構造において、
前記外装塗膜層は、弾性変形可能なシロキサン結合を有する弾性アクリルシリコン塗膜を含み、該弾性アクリルシリコン塗膜は２０℃における塗膜の伸び率が５０％〜３００％の範囲内にあることを特徴とする外壁ボード継目構造。
【請求項２】
隣接する外壁ボードの相対向する端縁部に、両端縁部間に跨るように継目処理材が接着され、該継目処理材と前記外壁ボードの表面に跨ってその上側に外装塗膜層が施された外壁ボード継目構造において、
前記外装塗膜層は、サンシャインウエザオメータによる紫外線の５０００時間暴露前後の２０℃における塗膜の伸び率が共に５０％〜３００％の範囲にある弾性変形可能なシロキサン結合を有する弾性アクリルシリコン塗膜を含むことを特徴とする外壁ボード継目構造。
【請求項３】
前記外装塗膜層は、弾性変形可能な複数の弾性塗膜が積層され、該積層弾性塗膜の表面側には膜厚が１００μｍ〜２００μｍの範囲にある前記弾性アクリルシリコン塗膜が配置されていることを特徴とする請求項１又は請求項２に記載の外壁ボード継目構造。
【請求項４】
前記外装塗膜層は、１００μｍ〜４００μｍの範囲の弾性アクリル塗膜と、その外表面に積層された１００μｍ〜２００μｍの範囲にある前記弾性アクリルシリコン塗膜を含むことを特徴とする請求項１又は請求項２に記載の外壁ボード継目構造。
【請求項５】
前記継目処理材は、前記両端縁部間の相対位置が変化しても追従できるように設定されていることを特徴とする請求項１〜請求項４のいずれか１項に記載の外壁ボード継目構造。
【発明の詳細な説明】
【０００１】
【発明の属する技術分野】
この発明は、建築物等の隣接する外壁ボードの継目処理構造に関するものである。
【０００２】
【従来の技術】
従来からこの種のものとしては、例えば図６に記載されたようなものがある（特公平２ー１３７０２号公報参照）。これは、隣接する外壁ボード１、１の間隙２を覆うようにテープ３を接着し、このテープ３の上からこのテープ３よりも幅広の寒冷紗４を張り、更に、この寒冷紗４の上から、それよりも広い面積にわたって弾性シール材料５を帯状に塗布する。その後、外壁ボード１全体に渡って外装塗膜層６を塗布するようにしている。
【０００３】
しかしながら、このような従来例にあっては、ひび割れの発生を防止するため、寒冷紗４を貼り付けた上から更に弾性シール材料５を塗布する作業が必要となり、作業性が悪いと共に、塗布厚のバラツキが発生し易く、ひび割れの原因ともなる。
【０００４】
そこで、作業工程が少なく、ひび割れ等の発生を防止する継目処理材又は外壁ボード継目構造が種々提案されている。
【０００５】
例えば、特開平５−２２２８１８号公報によれば、不織布と補強塗りとを予め一体に形成させた継目処理材が提案され、この継目処理材を用いて、隣接する外壁ボードの相対向する端縁部間に跨るように粘着剤により接着した外壁ボード継目構造が提案されている。また、特開平６−２８０３６７号公報、特開平９−１５８４４０号公報などに類似の外壁ボード継目構造が提案されている。
【０００６】
このような外壁ボード継目構造によれば、作業性良く、塗布厚のバラツキが発生しにくく、ひび割れの生じない外壁ボード継目構造が提供される。
【０００７】
【発明が解決しようとする課題】
しかしながら、従来提案されている外壁ボード継目構造では、短期間の使用では問題がない場合でも、長期間の使用中には、ときとしてひび割れが発生することがあった。また、長期間、自然環境に曝される外壁ボード継目構造では、この継目部分（目地部）の明度が変化して、見栄えが低下する。
【０００８】
そこで、この発明は、長期間の使用においても目地部外装にひび割れ等の亀裂等が生じることのない、外観の優れた外壁ボード継目構造を提供することを課題としている。
【０００９】
【課題を解決するための手段】
この発明は、かかる課題に着目してなされたもので、請求項１に記載された発明は、隣接する外壁ボードの相対向する端縁部に、両端縁部間に跨るように継目処理材が接着され、該継目処理材と前記外壁ボードの表面に跨ってその上側に外装塗膜層が施された外壁ボード継目構造において、前記外装塗膜層は、弾性変形可能なシロキサン結合を有する弾性アクリルシリコン塗膜を含み、該弾性アクリルシリコン塗膜は２０℃における塗膜の伸び率が５０％〜３００％の範囲内にあることを特徴とする外壁ボード継目構造である。
【００１０】
このような構成によれば、外壁ボードの端部間に跨って継目処理材が接着されている。また、その継目処理材の上には、外壁ボードの外表面に跨って外装塗膜層が施されている。そして、その外装塗膜層には、弾性変形可能なアクリルシリコン塗膜が用いられている。
【００１１】
この外装塗膜層は、継目処理材の上から施されているので、塗膜を形成する弾性アクリルシリコン塗料は、継目処理材で止まって端縁部間に侵入することがない。このため、塗膜の表面は、端縁部間では、略平坦に形成される。
【００１２】
このため、温度差、湿度差などにより外壁ボードが伸縮したり、また、振動などにより外壁ボード端縁部間（目地部）の間隔等が変動しても、外装塗膜層は、弾性材料から構成されているので、これらの変動に追従でき、外装塗膜層に亀裂が生じることがない。また、この弾性塗膜層は、弾性アクリルシリコン塗膜を含む構成であるので、長期間の使用においても目地部外装にひび割れ等の亀裂等が生じることがなくて外観が優れる。
【００１５】
また、請求項２に記載された発明は、隣接する外壁ボードの相対向する端縁部に、両端縁部間に跨るように継目処理材が接着され、該継目処理材と前記外壁ボードの表面に跨ってその上側に外装塗膜層が施された外壁ボード継目構造において、前記外装塗膜層は、サンシャインウエザオメータによる紫外線の５０００時間暴露前後の２０℃における塗膜の伸び率が共に５０％〜３００％の範囲にある弾性変形可能なシロキサン結合を有する弾性アクリルシリコン塗膜を含むことを特徴とする外壁ボード継目構造である。
【００１６】
このような構成によれば、外壁ボードの端部間に跨って継目処理材が接着されている。また、その継目処理材の上には、外壁ボードの外表面に跨って外装塗膜層が施されている。そして、その外装塗膜層には、弾性変形可能な塗膜が用いられている。
【００１７】
このため、温度差、湿度差などにより外壁ボードが伸縮したり、また、振動などにより外壁ボード端縁部間（目地部）の間隔等が変動しても、外装塗膜層は、弾性材料から構成されているので、これらの変動に追従でき、外装塗膜層に亀裂が生じることがない。また、この弾性塗膜層は、サンシャインウエザオメータによる紫外線の５０００時間暴露後の伸び率が５０％〜５００％の範囲にある弾性塗膜を含む構成であるので、長期間の使用においても目地部外装にひび割れ等の亀裂等が生じることがなくて外観が優れる。
【００１８】
請求項３に記載された発明は、前記外装塗膜層は、弾性変形可能な複数の弾性塗膜が積層され、該積層弾性塗膜の表面側には膜厚が１００μｍ〜２００μｍの範囲にある前記弾性アクリルシリコン塗膜が配置されていることを特徴とする請求項１又は請求項２に記載の外壁ボード継目構造である。
【００１９】
このような構成によれば、比較的廉価な弾性塗料を併用しても、外装が弾性アクリルシリコン塗膜により保護されるので、長期間の使用においても目地部外装にひび割れ等の亀裂を生じることにない、外観の優れた外壁継目構造を得ることができる。
【００２０】
請求項４に記載された発明は、前記外装塗膜層は、１００μｍ〜４００μｍの範囲の弾性アクリル塗膜と、その外表面に積層された１００μｍ〜２００μｍの範囲にある前記弾性アクリルシリコン塗膜を含むことを特徴とする請求項１又は請求項２に記載の外壁ボード継目構造である。
【００２１】
このような構成によれば、比較的廉価な弾性塗料を併用しても、外装が所定膜厚の弾性アクリルシリコン塗膜により保護されているので、長期間の使用においても目地部外装にひび割れ等の亀裂を生じることにない、外観の優れた外壁継目構造を得ることができる。
【００２２】
また、請求項５に記載された発明は、前記継目処理材は、前記両端縁部間の相対位置が変化しても追従できるように設定されていることを特徴とする請求項１〜請求項４のいずれか１項に記載の外壁ボード継目構造である。
【００２３】
このように構成すれば、継目処理材として端縁部間の相対位置の変化に追従できる継目処理材が用いられる。この継目処理材は、例えば、粘着層、不織布、弾性シール材などから一体に構成されている。
【００２４】
両端縁部間の間隔の変動があっても、この継目処理材によればその端縁部間の相対位置の変動に追従できるので、その継目処理材が切断されたり破損されたりすることがない。また、この継目処理材は、端縁部間の間隔の変動に追従されて伸縮し、その継目処理材の伸縮に従い外装塗膜層も伸縮する。しかしながら、この変動は、中間の継目処理材により緩和されて外装塗膜層に伝えられることになる。これにより、外壁塗膜層の伸縮が軽減されて、外装のひび割れ等の亀裂がさらに長期間に亘って生じることがなくて、また、外観もさらに長期間に亘って優れることになる。
【００２５】
【発明の実施の形態】
以下、この発明の外壁ボード継目構造について図面に基づいて説明する。なお、図面上は理解し易くするため、幅より厚さの割合を大きくしてある。
【００２６】
図１は、この発明の一例を示すものであり、図中符号１０は、この発明の外壁ボード継目構造を示す。この外壁ボード継目構造１０は、隣接する外壁ボード１の相対向する端縁部１ａ，１ａに、両端縁部１ａ，１ａの間（目地部）２に跨るように接着された継目処理材１１と、その継目処理材１１と外壁ボード１の表面１ｂに跨ってその上側に形成された外表面１２ａが平坦な外装塗膜層（上塗り）１２とから大略構成されている。
【００２７】
この継目処理材１１は、図２に示すように、一定幅Ｌ２（約５０mm〜２００mm）の帯状を呈し、粘着層１３、不織布１４と補強塗１５とから構成される弾性シール層１６とが積層された構成とされている。その粘着層１３には、弾性シール層１６側に凹所１３ａが形成され、この凹所１３ａ内には流動層（応力緩和層）１７が設けられている。この継目処理材１１では、製造上、作業上、保管などの観点から、粘着剤層１３は、両面離型紙１８で覆われている。
【００２８】
粘着層１３とは、アクリル樹脂，ポリ酢酸ビニル等を主体とした粘着剤からなるもので、その厚さは２０μｍ〜５０μｍ程度である。また、不織布１４としては、ナイロン，ポリエステル，レーヨン，ポリアクリル酸エステル，ポリプロピレン，ビニロン，ポリエチレン，ポリウレタン，キュプラ等の合成繊維、天然繊維などの繊維材料からなる不織布が用いられ、その目付は１５ｇ／ｍ2程度である。
【００２９】
補強塗１５としては、アクリルゴム，ポリクロロプレンゴム，ポリウレタンゴム等の弾性を有する塗料などの塗膜が用いられ、その厚さは１００μｍ〜２００μｍ程度である。また、更に、流動層（応力緩和層）１７としては、シリコーン樹脂、フッ素樹脂などの流動性又は応力の伝達を緩和する力のある樹脂が用いられ、その厚さは１０μｍ程度、幅は１０ｍｍ〜２０ｍｍ程度である。
【００３０】
このような構成の継目処理材１１は、下地処理された外壁ボード１の上に下塗りが施された後に、貼り付けられる。この場合には、両面離型紙１８が剥され、粘着層１３が両外壁ボード１の両端縁部１ａに跨るように接着される。
【００３１】
この発明においては、この上に、継目処理材１１と外壁ボード１の表面１ｂに跨ってその上側に外装塗膜層１２として弾性アクリルシリコン塗膜が施されている。
【００３２】
ここで、弾性とは、塗膜が弾性変形可能であることを意味し、塗膜の破断時の伸び率により表現すると、塗膜の伸び率が５０％〜５００％の範囲にあるものが好ましい。塗膜の伸び率が小さい場合は、目地部２の間隔などへの変動追従性が低下して、目地部２の近傍の外装塗膜層１２に亀裂（クラック）が生じる。一方、塗膜の伸び率を必要以上に大きくすると、外装塗膜層１２自体の強度がかえって低下したり、外表面１２ａの耐殺傷性が低下する。また、空気中の汚染物質が外表面１２ａに付着し易くなり、外表面１２ａの耐汚染性が低下する。好ましい塗膜の伸び率は、１００％〜３００％の範囲内である。
【００３３】
ここで、この塗膜の伸び率は、ＪＩＳ Ｋ ５４００の塗料一般試験方法に従う塗膜の伸び率測定法に準拠されて測定された値であり、気温２０°Ｃにおける塗膜の伸び率を示す。
【００３４】
このような、弾性アクリルシリコン塗膜は、適宜のアクリルシリコン（アクリルシリコーン）樹脂を主剤とした塗料から主として構成される。
【００３５】
ここで、この弾性アクリルシリコン樹脂は、加水分解性シリル基を側鎖にもつアクリル樹脂を主体とした樹脂から構成される。この樹脂は、重合性基と加水分解性シリル基とを有する重合性単量体を（メタ）アクリル酸エステルやスチレンモノマーなどの他の重合性単量体と共重合することにより得ることができる。
【００３６】
ここで、加水分解性シリル基としては、アルコキシル基が一般的である。このアルコキシル基としては、例えば、メトキシ基、エトキシ基などの低級アルコキシル基が例示されるが、メトキシ基が好ましい。加水分解性シリル基は、常温下の空気中の水分により加水分解してシラノール基を生成する。これが脱水縮合することにより、分子間が架橋されて、弾性を有する弾性系アクリルシリコン塗膜が形成される。
【００３７】
このような、弾性アクリルシリコン塗料は、上述のアクリルシリコン樹脂を主剤として、塗料業界で周知慣用の技術により塗料とされたものであり、着色顔料、体質顔料、必要に応じて通常塗料に配合することのできる各種添加剤を含むことができる。また、塗料としての形態は、溶剤型、水性エマルジョン型など自由であるが、水性エマルジョン型が作業性が良好でよい。
【００３８】
このような着色顔料、体質顔料としては、酸化チタン、酸化亜鉛、オーカー、群青などの無機顔料、アゾ系、ナフトール系、アントラキノン系、キナクリドン系、フタロシアニン系などの有機顔料が挙げられる。
【００３９】
また、各種添加剤としては、可塑剤、防腐剤、防黴剤、防藻剤、消泡剤、レベリング剤、顔料分散剤、沈降防止剤、たれ防止剤、紫外線吸収剤などが挙げられる。
【００４０】
水性エマルジョン型で提供される弾性アクリルシリコン塗料は、例えば、重合性単量体とシラノール基含有（メタ）アクリルシロキサンを反応性界面活性剤の存在下に水系媒体中で乳化重合することにより得られる。このような塗料は例えば特開平９−８７５８６号公報に記載されている。ここで、重合性単量体としては熱可塑性ポリマーまたはゴム弾性ポリマーのいずれかを形成する単量体が例示され、主としてこれらの重合性単量体の種類や混合割合を適宜選択することにより、この塗膜特性の調整が可能とされる。
【００４１】
また、例えば、商品名ゼムラック（鐘淵化学工業社製）、商品名グラスコート（三洋化成工業社製）、商品名ナノクリル（東洋インキ社製）、商品名ヨドゾール（日本ＮＳＣ社製）などとして市販されているアクリルシリコン樹脂から適宜弾性を調整することにより、本願発明で所望とされる伸び率を有する弾性アクリルシリコン塗膜を得ることもできる。
【００４２】
このような、弾性アクリルシリコン塗料は、従来公知の手法により外装塗膜層とすることができる。例えば、刷毛塗り、スプレー塗装、ローラー塗装などを用いることができる。
【００４３】
この塗膜の厚みは、目地部２の段差を覆い隠すために、通常２００μｍ以上、好ましくは、５００μｍ程度に塗装することが好ましい。例えば、弾性アクリルシリコン塗料を３００μｍ〜５００μｍの膜厚で平吹き塗装を行い。さらに、弾性アクリルシリコン塗料を５００ｇ／ｍ2〜７００ｇ／ｍ2の重量で模様塗り塗装を行うなど多層としてもよい。
【００４４】
また、弾性アクリル塗料を１００μｍ〜４００μｍの範囲で塗装し、その上に弾性アクリルシリコン塗料を１００μｍ〜２００μｍ程度の厚さで塗装して、全体の積層弾性塗膜の膜厚を５００μ程度に設定してもよい。このように構成すれば、比較的廉価な弾性アクリル塗料を併用しても、外装が所定膜厚の弾性アクリルシリコン塗膜により保護され、さらに弾性アクリル塗料と弾性アクリルシリコン塗料とは密着性良く積層塗膜を構成するので、長期間の使用においても目地部外装にひび割れ等の亀裂を生じることにない、外観の優れた外壁継目構造を得ることができる。
【００４５】
もちろん、これらの構成は、一例であり、所望の塗装外観を得るために上記以外の種々の塗装材料を用いることができ、また、その塗膜厚、塗布量等についても目的に応じて設定することができる。例えば、弾性アクリル塗料は、他の弾性塗料で代用しても、弾性アクリルシリコン塗膜の良好な効果を得ることが可能である。
【００４６】
次に、このように構成された外壁ボード継目構造の作用について説明する。
【００４７】
このような構成によれば、外壁ボード１の端部間１ａ，１ａ（目地部２）に跨って継目処理材１１が接着されている。この継目処理材１１は、端縁部１ａ，１ａ間の相対位置の変化に追従できる。また、その継目処理材１１の上には、外表面１ｂに跨って外装塗膜層１２が施されている。そして、その外装塗膜層１２には、弾性変形可能なアクリルシリコン塗膜が用いられている。
【００４８】
この外装塗膜層１２は、継目処理材１１の上から施されているので、塗膜を形成する弾性アクリルシリコン塗料は、継目処理材１１で止まって端縁部１ａ，１ａ間に侵入することがない。このため、外装塗膜層１２の外表面１２ａは、端縁部１ａ，１ａ間付近（目地付近）では、略平坦に形成されて、良好な外観が保持できる。
【００４９】
また、温度差、湿度差などにより外壁ボード１が伸縮したり、また、振動などにより外壁ボード端縁部１ａ，１ａ間（目地部２）の間隔等が変動しても、この継目処理材１１によればその端縁部１ａ，１ａ間の相対位置の変動に追従して伸縮できるので、その継目処理材１１が切断されたり破損されたりすることがない。
【００５０】
また、この変動は、外装塗膜層１２にも伝わるが、中間の継目処理材１１により緩和されて外装塗膜層１２に伝えられることになる。
【００５１】
これにより、継目処理材１１として、変動追従性のないものを用いた場合に比較して、外壁塗膜層１２の伸縮が軽減されて、外装のひび割れ等の亀裂が生じる可能性が一層低減される。
【００５２】
また、この外装塗膜層１２は、弾性アクリルシリコン塗膜を含む構成であるので、長期間の使用において外装塗膜層１２が伸縮されても、ひび割れ等の亀裂等が生じることがなくて外観が優れる。なお、この継目処理材１１により、外装塗膜層１２の厚みが他の部分に比較して薄く構成されるが実害はない。
【００５３】
次に、外装塗膜層１２の材料を種々変更させた場合の外壁ボード継目構造としての模擬耐久性試験を行った。用いた原料塗膜の物性を表１に示し、耐久性試験結果をまとめて表２に示した。
【００５４】
なお、表１中、実験番号１〜５はアクリルシリコン塗料の例を示し、伸度の差は、塗料を構成する主剤組成を種々変化させて調整した。ここで、実験番号１の塗料は、伸び率が低く、実質的に弾性の無い塗料である。また、対照例としては、市販の弾性アクリル樹脂を主剤として含む弾性塗料を使用した。
【００５５】
【表１】
0003722613.tif 000002
【表２】
0003722613.tif 000003
なお、表１の原料塗膜の物性の評価は、ＪＩＳ Ｋ ５４００の「塗料一般試験方法」に従い試験片を作成し、耐クラック性の測定とサンシャインウエザオメータによる紫外線の５０００時間照射前後の塗膜の伸び率の測定を行った。
【００５６】
耐クラック性は、−５°Ｃの雰囲気で引張速度２００ｍｍ／分の条件で、引張試験機によりゼロスパンテンション値（ｍｍ）を測定を行い、塗膜の伸び率（％）は、気温２０°Ｃにて測定を行った。また、紫外線照射は、ＪＩＳ Ｋ ５４００の「塗料一般試験方法：耐光性（カーボンアーク灯式）」に準拠した。
【００５７】
また、表２の外壁ボード継目構造としての耐久性試験の評価は、外装塗膜層１２の厚みを５００μｍとして図１の外壁ボード継目構造を作成し、屋外暴露試験及び紫外線暴露試験による耐久性試験を行った。
【００５８】
屋外暴露試験は、外表面１２ａが上向きになるように傾斜角を選択し、南向きで１年間屋外暴露を行った。
【００５９】
耐汚染性：色差計で目地２付近の外装塗膜層１２の明度を測定し、暴露前の初期明度（Ｌ0値）と、暴露終了後の明度（Ｌ1値）とを求め、その明度差（ΔＥ＝Ｌ0−Ｌ1）により評価した。明度差が小さいほど、耐汚染性は良好といえる。
【００６０】
塗膜外観：外壁ボード継目構造につき、目地２付近の外表面１２ａの外観ΔΔ観察を目視により行い、汚染の評価を次の基準により行った。
【００６１】
○：外表面１２ａに汚染の痕跡が殆ど認められない。
【００６２】
△：外表面１２ａに汚染の痕跡が若干認められた。
【００６３】
×：外表面１２ａに著しい汚染が認められた。
【００６４】
紫外線照射試験は、サンシャインウエザオメータにより９０００時間紫外線を照射した促進耐候性試験を行った。
【００６５】
亀裂の程度：目地部２近傍の外表面１２ａの外観観察により、次の基準によりクラック（亀裂）の程度の評価を行った。
【００６６】
○：目視でひび割れなどの変化が認められずに、外観良好。
【００６７】
△：目地２付近の外表面１２ａに、ひび割れ（小さなクラック）、膨れ、剥がれなどの異常が認められた。
【００６８】
×：目視で著しいクラック、膨れ、剥がれなどの外観異常が認められた。
【００６９】
光沢保持率：ＪＩＳ Ｚ ８７４１（光沢度測定方法）に従い、光沢計で目地付近の外装塗膜の光沢を測定し、照射前の初期値（Ｇ0）と、照射終了後の値（Ｇ1）とを求め、その光沢保持率（％）（＝Ｇ1／Ｇ0）により求めた。この光沢保持率（％）が高いほど、汚染されにくく、耐汚染性は良好といえる。
【００７０】
繰り返し疲労試験：ＪＩＳ Ａ １４３６に準じて繰り返し疲労試験を行った結果の試験片を目視で外観観察し、亀裂の程度に準じて×：不良〜○：良好の３段階評価を行った。
【００７１】
この結果から明らかなように、塗膜の伸び率が２００％と大きい弾性アクリル塗膜を用いた対照例の屋外暴露試験、ＵＶ（紫外線）照射試験の結果に比較して、塗膜の伸び率が５０％〜５００％の範囲にある弾性系アクリルシリコン塗膜を用いた場合、外壁ボード継目構造としての耐久性試験はいずれも良好な結果を示した。
【００７２】
以上、この発明の実施の形態を図面および試験結果により詳述してきたが、具体的な構成はこの実施の形態に限らず、この発明の要旨を逸脱しない範囲の設計変更等があってもこの発明に含まれる。
【００７３】
例えば、図２の継目処理材に換えて図３に示す継目処理材を用いた構成とすることもできる。
【００７４】
図３の継目処理材１１は、図２に示す継目処理材１１と比較すると、弾性シール材１６は、二層の補強塗１５、１５ａと、不織布１４とから構成され、その下方の補強塗り１５ａと不織布１４との間の凹所１３ａに流動層１７が設けられている。この補強塗１５ａは厚さが３０μｍ程度である。
【００７５】
この継目処理材１１は、実施の形態と同様に離型紙１８が剥がされ、端縁部１ａ，１ａに跨って接着されて使用される。その上側に外装塗膜層１２として実施の形態と同様な弾性アクリルシリコン塗膜が施されると、本発明の外壁ボード継目処理構造となる。
【００７６】
図４及び図５は、他の変形例としての外壁ボード継目構造を示すものである。図４に示すように、外壁ボード１の相対向する端縁部１ａ，１ａには、それぞれ内側に凹む段差部１ｃが形成され、この両段差部１ｃにより溝部１ｄが形成されている。この溝部１ｄの底を形成する両段差部１ｃに跨って継目処理材１９が貼り付けられるようになっている。なお、図４中符号２０は木桟である。
【００７７】
この継目処理材１９は、図５に示すように、一定幅Ｌ３が約８ｍｍの帯状を呈し、両面離型紙２２，粘着層２３，不織布２４，補強塗２５，応力緩和層２６が積層されて構成されている。この例では、不織布２４と補強塗２５等で弾性シール材２７が構成されているが、この弾性シール材２７における不織布２４は必ずしも必要とするものではなく、補強塗２５のみで弾性シール材を構成してもよい。
【００７８】
その粘着層２３には、補強塗２５側に凹所２３ａが形成され、この凹所２３ａ内に応力緩和層２６が設けられている。この応力緩和層２６の幅Ｌ４は約６ｍｍに設定されている。
【００７９】
その補強塗２５、不織布２４、粘着層２３、応力緩和層２６の構成は実施の形態と同様である。そして、この継目処理材１９の厚みは、図１の例よりも厚く、５００μｍ〜１０００μｍ程度に設定されている。
【００８０】
この外側には、継目処理材１９と外壁ボード１の表面１ｂに跨ってその上側に外装塗膜層１２としての弾性アクリルシリコン塗膜が施されている。この弾性アクリルシリコン塗膜は、実施の形態と同様なものが例示される。
【００８１】
このような構成の外壁ボード継目構造の施工方法について説明する。
【００８２】
まず、外壁ボード１を下地処理した上に下塗りを施し、継目処理材１９を貼り付ける。この場合には、両面離型紙２２を剥し、粘着層２３を両外壁ボード１の両端縁部１ａ，１ａの両段差部１ｃに跨るように接着する。
【００８３】
その後、この上から、「弾性材料」としての弾性を有するパテ材２８を、溝部１ｄ内で、この継目処理材１９上を覆い、この処理材１９の両側を埋めるように塗布する。なお、ここで用いる弾性材料としてのパテ材２８は、アクリルゴム，ポリクロロプレンゴム，ポリウレタンゴム系の材料で構成されている。
【００８４】
このようなものにあっては、継目処理材１９の幅Ｌ３が狭くなった分、厚さを厚くすることにより、両端縁部１ａ，１ａの相対位置が変化した場合の追従性を確保することができる。また、弾性を有するパテ材２８で、両段差部１ｃで形成された溝部１ｄを埋めるようにして継目処理材１９を覆っているため、角部１９ａの部分の外装塗膜層１２に亀裂等が生じたり、この角部１９ａの部分が出っ張って外観品質の低下を招くようなことがない。
【００８５】
その他の作用は、実施の形態と略同一であるので詳細な説明は省略する。
【００８６】
【発明の効果】
以上説明してきたように、本発明によれば、長期間の使用においても目地部外装にひび割れ等の亀裂等が生じることのない、外観の優れた外壁ボード継目構造が得られる、という実用上有益な効果を発揮する。
【図面の簡単な説明】
【図１】この発明の実施の形態の外壁ボード継目構造を示す断面図である。
【図２】図１の外壁ボード継目構造に用いられる継目処理材の断面図である。
【図３】継目処理材の変形例を示す断面図である。
【図４】この発明の外壁ボード継目構造の変形例を示す断面図である。
【図５】図４の外壁ボード継目構造に用いられる継目処理材の断面図である。
【図６】従来例の外壁ボード継目処理方法を説明するための外壁ボード継目構造の断面図である。
【符号の説明】
１  外壁ボード
１ａ 端縁部
１１  継目処理材
１２  外装塗膜層
１３  粘着層
１４  不織布
１５  補強塗
１６  弾性シール材
【図１】
0003722613.tif 000004
【図２】
0003722613.tif 000005
【図３】
0003722613.tif 000006
【図４】
0003722613.tif 000007
【図５】
0003722613.tif 000008
【図６】
0003722613.tif 000009